(57)【要約】【課題】  金型からの離型性に優れ、傷の付きにくい硬化物を与える活性エネルギー線硬化性組成物を提供することを目的とする。【解決手段】    分子内にオキシアルキレン基を有する２官能以上の(メタ)アクリレート（Ａ）と、下記一般式（１）で表されるジ（メタ）アクリレート（Ｂ）と、分子内にオキシアルキレン基を２個以上有しない４官能以上の（メタ）アクリレート（Ｃ）と、光重合開始剤（Ｄ）とを含有する活性エネルギー線硬化性組成物を用いる。【化１】2018150426.tif 000009  ［式（１）中、２個のＲ１はそれぞれ独立にメチル基または水素原子を表し、Ｒ２は炭素数が２〜１０個の直鎖または分岐のアルキレン基を表す。］【選択図】    なし【特許請求の範囲】
【請求項１】
分子内にオキシアルキレン基を有する２官能以上の(メタ)アクリレート（Ａ）と、下記一般式（１）で表されるジ（メタ）アクリレート（Ｂ）と、分子内にオキシアルキレン基を２個以上有しない４官能以上の（メタ）アクリレート（Ｃ） と、光重合開始剤（Ｄ）とを含有する活性エネルギー線硬化性組成物。
【化１】
2018150426.tif 000007
［式（１）中、２個のＲ１はそれぞれ独立にメチル基または水素原子を表し、Ｒ２は炭素数が２〜１０個の直鎖または分岐のアルキレン基を表す。］
【請求項２】
（Ａ）〜（Ｃ）の合計重量に基づいて、（Ａ）の含有量が１０〜５０重量％、（Ｂ）の含有量が１〜５０重量％、（Ｃ）の含有量が１０〜７０重量％である請求項１記載の活性エネルギー線硬化性組成物。
【請求項３】
さらに、一般式（２）で表される２価の有機基（ｂ）を分子内に有するがオキシアルキレン基を有しない３〜６官能の（メタ）アクリレート（Ｅ） を含有する請求項１または２記載の活性エネルギー線硬化性組成物。
【化２】
2018150426.tif 000008
［式（２）中、Ｒ３は炭素数が１〜１５個の直鎖または分岐のアルキレン基を表す。］
【請求項４】
請求項１〜３いずれか記載の活性エネルギー線硬化性組成物を硬化させてなる硬化物。
【請求項５】
請求項４に記載の硬化物を用いた光学部品。
【発明の詳細な説明】
【技術分野】
【０００１】
本発明は、活性エネルギー線硬化性組成物に関する。
【背景技術】
【０００２】
従来より液晶ディスプレイに使用されるプリズムシートや拡散シート、プロジェクションＴＶに使用されるフレネルレンズ、レンチキュラーレンズといった光学レンズは、熱可塑性樹脂の射出成形、あるいは熱プレス成形により製造されるのが一般的であった。
これらの製造方法では、製造時の加熱および冷却に長時間を必要とするため生産性が低く、また、光学レンズの熱収縮により、微細構造の再現性が悪いという問題点があった。
これらの問題点を解決するため、金型内面に透明樹脂基材がセットされた型内に活性エネルギー硬化性組成物を流し込み、活性エネルギー線を照射して硬化させる方法が実施されている。
【０００３】
近年、ディスプレイの高輝度化に伴い、光学レンズの輝度を向上させるという試みがなされており、この目的のため例えば芳香環の含有量を高くした高屈折率のレンズを成型する技術（特許文献１）が検討されている。
しかし、特許文献１の芳香環の含有量を高くした高屈折率タイプの活性エネルギー線硬化型組成物の硬化物は剛直となるため、離型性は優れるものの硬化成型後の光学レンズの微細な形状が変形したり、壊れたりして傷となり、時間が経ってもその傷が元の状態に回復しない。その結果として、透過率や輝度などの光学特性が低下するという問題があった。
また、微細な凹凸形状を有する硬い光学レンズが他の部材と接触すると、他の部材を傷つけてしまうという問題があった。
【０００４】
硬化物が硬いために、微細な凹凸形状の構造が壊れてしまう、また他の部材を傷つけてしまうという問題点を解決する手法として、樹脂の柔軟性を高めて、光学レンズの微細な形状を壊れにくくする方法（例えば特許文献２）が提案されている。
また、傷が回復し易いようにするためにレンズ形状の変形量を少なくする方法があり、例えば、シリコーンオイルなどのスリップ剤を添加してレンズ表面の摩擦係数を下げる方法（例えば特許文献３）が提案されている。
しかしながら、特許文献２の方法では凹凸形状のレンズ樹脂が柔らかすぎるために、金型からの離型性が極端に悪くなる問題がある。また、特許文献３の方法では、傷の回復性は向上するものの、スリップ剤がブリードアウトし、基材との密着性が低下する問題がある。
【先行技術文献】
【特許文献】
【０００５】
【特許文献１】特開２００８−０９４９８７号公報
【特許文献２】特開２００６−３０９２４８号公報
【特許文献３】特開平０７−０７０２１９号公報
【発明の概要】
【発明が解決しようとする課題】
【０００６】
本発明は金型からの離型性に優れ、傷の付きにくい硬化物を与える活性エネルギー線硬化性組成物を提供することにある。
【課題を解決するための手段】
【０００７】
本発明者らは、上記の目的を達成するべく検討を行った結果、本発明に到達した。
すなわち、本発明は、分子内にオキシアルキレン基を有する２官能以上の(メタ)アクリレート（Ａ）と、下記一般式（１）で表されるジ（メタ）アクリレート（Ｂ）と、分子内に２個以上オキシアルキレン基を有しない４官能以上の（メタ）アクリレート（Ｃ）と、光重合開始剤（Ｄ）とを含有する活性エネルギー線硬化性組成物；この活性エネルギー線硬化性組成物を硬化させてなる硬化物；この硬化物を用いた光学部品である。
【０００８】
【化１】
2018150426.tif 000002
【０００９】
［式（１）中、２個のＲ１はそれぞれ独立にメチル基または水素原子を表し、Ｒ２は炭素数が２〜１０個の直鎖または分岐のアルキレン基を表す。］
【発明の効果】
【００１０】
本発明の活性エネルギー線硬化性組成物は金型からの離型性に優れる。また傷の付きにくい硬化物を与える
【発明を実施するための形態】
【００１１】
本発明の活性エネルギー線硬化性組成物は、分子内にオキシアルキレン基を有する２官能以上の(メタ)アクリレート（Ａ）と、下記一般式（１）で表されるジ（メタ）アクリレート（Ｂ）と、分子内にオキシアルキレン基を２個以上有しない４官能以上の（メタ）アクリレート（Ｃ）と、光重合開始剤（Ｄ）とを含有することを特徴とする。
【００１２】
【化２】
2018150426.tif 000003
【００１３】
［式（１）中、２個のＲ１はそれぞれ独立にメチル基または水素原子を表し、Ｒ２は炭素数が２〜１０個の直鎖または分岐のアルキレン基を表す。］
【００１４】
本発明の活性エネルギー線硬化性樹脂組成物の第１の必須成分である分子内にオキシアルキレン基を有する２官能以上の（メタ）アクリレート（Ａ）は、分子内にオキシアルキレン基を含み、かつ少なくとも２個の（メタ）アクリロイル基を有する単量体であれば特に限定されないが、耐傷付き性の観点から、（メタ）アクリロイル基の数が２〜６個が好ましく、分子内に６〜３０個のオキシアルキレン基を有する（メタ）アクリレート（Ａ）が好ましい。
【００１５】
分子内にオキシアルキレン基を有する２官能以上の（メタ）アクリレート（Ａ）としては、以下のジ（メタ）アクリレート（Ａ１）、トリ（メタ）アクリレート（Ａ２）、テトラ（メタ）アクリレート（Ａ３）、ペンタ（メタ）アクリレート（Ａ４）およびヘキサ（メタ）アクリレート（Ａ５）が挙げられる。
【００１６】
ジ（メタ）アクリレート（Ａ１）としては、２個の（メタ）アクリロイル基と６〜３０個のオキシアルキレンを有する化合物が挙げられ、具体的には以下の（Ａ１１）および（Ａ１２）が挙げられる。
【００１７】
ポリオキシアルキレングリコールのジ（メタ）アクリレート（Ａ１１）
ポリオキシエチレングリコールのジ（メタ）アクリレート、ポリオキシプロピレングリコールのジ（メタ）アクリレートおよびポリオキシテトラメチレングリコールのジ（メタ）アクリレートが挙げられる。
【００１８】
２価フェノール化合物のアルキレンオキサイド（６〜３０モル）付加物のジ（メタ）アクリレート（Ａ１２）
２価フェノール化合物［単環フェノール（カテコール、レゾルシノール、ハイドロキノン等）、縮合多環フェノール（ジヒドロキシナフタレン等）、ビスフェノール化合物（ビスフェノールＡ、−Ｆおよび−Ｓ等）］のアルキレンオキサイド付加物のジ（メタ）アクリレート、例えば、カテコールのエチレンオキサイド（以下ＥＯと記載）８モル付加物のジ（メタ）アクリレート、ジヒドロキシナフタレンのプロピレンオキサイド（以下ＰＯと記載）１０モル付加物のモノ（メタ）アクリレート、ビスフェノールＡのＥＯ２０モルのジ（メタ）アクリレートが挙げられる。
【００１９】
トリ（メタ）アクリレート（Ａ２）としては、３個の（メタ）アクリロイル基と６〜３０個のオキシアルキレン基を有する化合物が挙げられ、具体的にはトリメチロールプロパンのＥＯ６モル付加物、トリメチロールプロパンのＥＯ９モル付加物、トリメチロールプロパンのＥＯ１５モル付加物、トリメチロールプロパンのＥＯ２０モル付加物、トリメチロールプロパンのＰＯ９モル付加物、グリセリンのＥＯ６モルおよびＰＯ３モル付加物、ペンタエリスリトールのＥＯ６モル付加物の各トリ（メタ）アクリレート等が挙げられる。
【００２０】
テトラ（メタ）アクリレート（Ａ３）としては、４個の（メタ）アクリロイル基と６〜３０個のオキシアルキレン基を有する化合物が挙げられ、具体的にはペンタエリスリトールのＥＯ１０モル付加物、ペンタエリスリトールのＥＯ１５モル付加物、ジトリメチロールプロパンのＥＯ１０モル付加物、ジペンタエリスリトールのＥＯ１０モル付加物の各テトラ（メタ）アクリレート等が挙げられる。
【００２１】
ペンタ（メタ）アクリレート（Ａ４）としては、５個の（メタ）アクリロイル基と６〜３０個のオキシアルキレン基を有する化合物が挙げられ、具体的にはジペンタエリスリトールのＥＯ１０モル付加物、ジペンタエリスリトールのＥＯ１５モル付加物の各ペンタ（メタ）アクリレート等が挙げられる。
【００２２】
ヘキサ（メタ）アクリレート（Ａ５）としては、６個の（メタ）アクリロイル基と６〜３０個のオキシアルキレン基を有する化合物が挙げられ、具体的にはジペンタエリスリトールのＥＯ１０モル付加物、ジペンタエリスリトールのＥＯ１５モル付加物の各ヘキサ（メタ）アクリレート等が挙げられる。
【００２３】
耐傷付き性の観点から、（メタ）アクリレート（Ａ）の含有量は、（Ａ）〜（Ｃ）の合計重量に基づいて、好ましくは１０〜５０重量％、さらに好ましくは２０〜４０重量％である。１０重量％未満であれば、耐傷付き性が悪化し、５０重量％を超えると離型性が悪化する。
【００２４】
本発明の活性エネルギー線硬化性樹脂組成物の第２の必須成分であるジ（メタ）アクリレート（Ｂ）は下記一般式（１）で表される２個の（メタ）アクリロイル基を含有する単量体である。
【００２５】
【化３】
2018150426.tif 000004
【００２６】
式（１）中、２個のＲ１はそれぞれ独立にメチル基または水素原子を表す。
Ｒ２は炭素数が２〜１０個の直鎖または分岐のアルキレン基を表し、好ましくは４〜９個である。
【００２７】
ジ（メタ）アクリレート（Ｂ）の具体例としては、例えば、１，４−ブタンジ（メタ）アクリレート、１，６−ヘキサンジ（メタ）アクリレート、１，９−ノナンジ(メタ)アクリレート等が挙げられる。
【００２８】
金型からの離型性の観点から、ジ（メタ）アクリレート（Ｂ）の含有量は、（Ａ）〜（Ｃ）の合計重量に基づいて、好ましくは１〜５０重量％、さらに好ましくは１０〜４０重量％である。１重量％未満であれば、離型性が悪化し、５０重量％を超えると耐傷付き性が悪化する。
【００２９】
本発明の活性エネルギー線硬化性樹脂組成物の第３の必須成分である分子内にオキシアルキレン基を２個以上有しない４官能以上の（メタ）アクリレート（Ｃ）は、分子内の（メタ）アクリロイル基の数が４〜６個である（メタ）アクリレートが好ましい。
【００３０】
分子内にオキシアルキレン基を２個以上有しない４官能以上の（メタ）アクリレート（Ｃ）としては、例えばペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ(メタ)アクリレート等が挙げられる。
【００３１】
金型からの離型性の観点から、４官能以上の（メタ）アクリレート（Ｃ）の含有量は、（Ａ）〜（Ｃ）の合計重量に基づいて、好ましくは１０〜７０重量％、さらに好ましくは２０〜５０重量％である。１０重量％未満であれば、離型性が悪化し、７０重量％を超えると耐傷付き性が悪化する。
【００３２】
本発明の活性エネルギー線硬化性樹脂組成物の第４の必須成分である光重合開始剤（Ｄ）としては、フォスフィンオキサイド系化合物（Ｄ１）、ベンゾイルホルメート系化合物（Ｄ２）、チオキサントン系化合物（Ｄ３）、オキシムエステル系化合物（Ｄ４）、ヒドロキシベンゾイル系化合物（Ｄ５）、ベンゾフェノン系化合物（Ｄ６）、ケタール系化合物（Ｄ７）、１，３αアミノアルキルフェノン系化合物（Ｄ８）などが挙げられる。
【００３３】
フォスフィンオキサイド系化合物（Ｄ１）としては、ビス（２，４，６−トリメチルベンゾイル）−フェニルフォスフィンオキサイド、２，４，６−トリメチルベンゾイルジフェニルホスフィンオキサイド等が挙げられる。
【００３４】
ベンゾイルホルメート系化合物（Ｄ２）としては、メチルベンゾイルホルメート等が挙げられる。
【００３５】
チオキサントン系化合物（Ｄ３）としては、イソプロピルチオキサントン等が挙げられる。
【００３６】
オキシムエステル系化合物（Ｄ４）としては、１，２−オクタンジオン，１−［４−（フェニルチオ）−，２−（Ｏ−ベンゾイルオキシム）］、エタノン，１−［９−エチル−６−（２−メチルベンゾイル）−９Ｈ−カルバゾール−３−イル］−，１（Ｏ−アセチルオキシム））等が挙げられる。
【００３７】
ヒドロキシベンゾイル系化合物（Ｄ５）としては、２−ヒドロキシ−２−メチル−１−フェニルプロパン−１−オン、１−ヒドロキシシクロヘキシルフェニルケトン、ベンゾインアルキルエーテル等が挙げられる。
【００３８】
ベンゾフェノン系化合物（Ｄ６）としては、ベンゾフェノン等が挙げられる。
【００３９】
ケタール系化合物（Ｄ７）としては、ベンジルジメチルケタール等が挙げられる。
【００４０】
１，３αアミノアルキルフェノン系化合物（Ｄ８）としては、２−メチル−１−（４−メチルチオフェニル）−２−モルフォリノプロ−ブタノン−１、２−（ジメチルアミノ）−２−［（４−メチルフェニル）メチル］−１−［４−（４−モルホリニル）フェニル］−１−ブタノン等が挙げられる。
【００４１】
これらの光重合開始剤（Ｄ）のうち、硬化性及び硬化物の着色の観点から好ましいのは、フォスフィンオキサイド系化合物（Ｄ１）およびヒドロキシベンゾイル系化合物（Ｄ５）であり、更に好ましくは２，４，６−トリメチルベンゾイルジフェニルホスフィンオキサイドおよび２−ヒドロキシ−２−メチル−１−フェニルプロパン−１−オンである。
【００４２】
硬化性および透明性の観点から、本発明の光重合開始剤（Ｄ）の含有量は、（Ａ）〜（Ｃ）の合計重量に基づいて好ましくは０．１〜１０重量％であり、さらに好ましくは０．２〜７重量％である。
【００４３】
本発明の活性エネルギー線硬化性樹脂組成物には、金型からの離型性の観点から、下記一般式（２）で表される２価の有機基（ｂ）を分子内に有するがオキシアルキレン基を有しない３〜６官能の（メタ）アクリレート（Ｅ）を含有することが好ましい。
【００４４】
【化４】
2018150426.tif 000005
【００４５】
式（２）中、Ｒ３は炭素数が１〜１５個の直鎖または分岐のアルキレン基を表し、好ましくは３〜１２個である。
【００４６】
このような２価の有機基（ｂ）を分子内に有する３〜６官能の（メタ）アクリレート（Ｅ）としては、以下のテトラ（メタ）アクリレート（Ｅ１）、ペンタ（メタ）アクリレート（Ｅ２）およびヘキサ（メタ）アクリレート（Ｅ３）が挙げられる。
【００４７】
テトラ（メタ）アクリレート（Ｅ１）としては、４価のアルコールにε−カプロラクトンまたはδ−バレロラクトンが１〜１５モル開環付加し、さらに（メタ）アクリル酸によりエステル化された化合物が挙げられ、具体的にはペンタエリスリトールのδ−バレロラクトン４モル付加物のテトラ（メタ）アクリレート等が挙げられる。
【００４８】
ペンタ（メタ）アクリレート（Ｅ２）としては、６価のアルコールにε−カプロラクトンまたはδ−バレロラクトンが１〜１５モル開環付加し、さらに（メタ）アクリル酸によりエステル化された化合物が挙げられ、具体的にはジペンタエリスリトールのε−カプロラクトン６モル付加物のペンタ（メタ）アクリレート等が挙げられる。
【００４９】
ヘキサ（メタ）アクリレート（Ｅ３）としては、６価のアルコールにε−カプロラクトンまたはδ−バレロラクトンが１〜１５モル開環付加し、さらに（メタ）アクリル酸によりエステル化された化合物が挙げられ、具体的にはジペンタエリスリトールのε−カプロラクトン６モル付加物のペンタ（メタ）アクリレート、ジペンタエリスリトールのε−カプロラクトン１２モル付加物のペンタ（メタ）アクリレート等が挙げられる。
【００５０】
金型からの離型性の観点から、この（メタ）アクリレート（Ｅ）の含有量は、（Ａ）〜（Ｃ）の合計重量に基づいて、好ましくは５〜２０重量％、さらに好ましくは７〜１８重量％である。
【００５１】
本発明の活性エネルギー線硬化性組成物には、本発明の効果を阻害しない範囲で必要により種々の添加剤を含有させてもよい。
添加剤としては、可塑剤、有機溶剤、分散剤、消泡剤、チクソトロピー性付与剤（増粘剤）、スリップ剤、酸化防止剤、ヒンダードアミン系光安定剤及び紫外線吸収剤が挙げられる。
【００５２】
本発明の活性エネルギー線硬化性組成物を用いた成形体の製造方法は、特に限定されないが、例えば次の方法で塗工、成形することができる。すなわち、本発明の組成物を予め２０〜５０℃に温調し、成形体形状（例えば光学レンズ形状）が得られる金型（型温は好ましくは２０〜５０℃、更に好ましくは２５〜４０℃）にディスペンサー等を用いて、硬化後の厚みが５０〜１５０μｍとなるように塗工（又は充填）し、塗膜上から透明基材（透明フィルムを含む）を空気が入らないように加圧積層し、更に該透明基材上から後述の活性エネルギー線を照射して該塗膜を硬化させた後に、型から離型し成形体（例えばレンズシート）を得る。  
【００５３】
上記透明基材（透明フィルムを含む）としては、メチルメタクリレート（共）重合物、ポリエチレンテレフタレート、ポリカーボネート、ポリトリアセチルセルロース及びポリシクロオレフィン等の樹脂からなるものが挙げられる。
【００５４】
本発明における活性エネルギー線には、紫外線、電子線、Ｘ線、赤外線及び可視光線が含まれる。これらの活性エネルギー線のうち硬化性と樹脂劣化の観点から好ましいのは紫外線と電子線である。
【００５５】
本発明の活性エネルギー線硬化性組成物を紫外線により硬化させる場合は、種々の紫外線照射装置［例えば、紫外線照射装置［型番「ＶＰＳ／Ｉ６００」、フュージョンＵＶシステムズ（株）製］を使用できる。使用するランプとしては、例えば高圧水銀灯及びメタルハライドランプ等が挙げられる。紫外線の照射量は、組成物の硬化性及び硬化物の可撓性の観点から好ましくは１０〜１０，０００ｍＪ／ｃｍ２、更に好ましくは１００〜５，０００ｍＪ／ｃｍ２である。
【実施例】
【００５６】
以下、実施例及び比較例により本発明をさらに説明するが、本発明はこれらに限定されるものではない。以下、特に定めない限り、％は重量％、部は重量部を示す。
【００５７】
実施例１〜５および比較例１〜６
表１に記載の各成分と配合量に従って、一括で配合し、ディスパーサーで均一になるまで混合攪拌し、実施例１〜５および比較例１〜６の活性エネルギー線硬化性組成物を得た。
【００５８】
【表１】
2018150426.tif 000006
【００５９】
なお、表１中に記載した化合物の記号は、以下の化合物を表す。
（Ａ−１）：ポリエチレングリコールジアクリレート［商品名「ライトアクリレート９ＥＧ−Ａ」、共栄社化学（株）製、２官能］
（Ａ−２）：ビスフェノールＡのＥＯ１０モル付加物のジアクリレート［商品名「ニューフロンティアＢＰＥ−１０」、第一工業製薬（株）製、２官能］
（Ａ−３）：トリメチロールプロパンのＥＯ１５モル付加物のトリアクリレート［商品名「ＳＲ−９０３５」、アルケマ（株）製、３官能］
（Ａ’−１）：フェノキシエチルアクリレート［商品名「ライトアクリレートＰＯ−Ａ」、共栄社化学（株）製、１官能］
（Ｂ−１）：１、６ヘキサンジオールジアクリレート［商品名「ライトアクリレート１．６ＨＸ−Ａ」、共栄社化学（株）製、２官能］
（Ｂ−２）：１、９ヘキサンジオールジアクリレート［商品名「ライトアクリレート１．９ＮＤ−Ａ」、共栄社化学（株）製、２官能］
（Ｂ’−１）：２−エチルヘキシルアクリレート［三菱化学（株）製、１官能］
（Ｃ−１）：ジペンタエリスリトールヘキサアクリレート［商品名「カヤラッドＤＰＨＡ」、日本化薬（株）製、６官能］
（Ｃ−２）：ペンタエリスリトールテトラアクリレート［商品名「ネオマーＥＡ−３００」、三洋化成工業（株）製、４官能］  
（Ｃ’−１）：トリメチロールプロパントリアクリレート［商品名「ライトアクリレートＴＭＰ−Ａ」、共栄社化学（株）製、３官能］  
（Ｄ−１）：２，４，６−トリメチルベンゾイルジフェニルホスフィンオキサイド［商品名「ルシリンＴＰＯ」、ＢＡＳＦ社製］
（Ｄ−２）：２−メチル−１−（４−メチルチオフェニル）−２−モルフォリノプロパン−１−オン［商品名「イルガキュア９０７」、ＢＡＳＦ社製］
（Ｄ−３）：１−ヒドロキシシクロヘキシルフェニルケトン［商品名「イルガキュア１８４」、ＢＡＳＦ社製］
（Ｅ−１）：ジペンタエリスリトールのε−カプロラクトン１２モル付加物のヘキサアクリレート［商品名「カヤラッドＤＰＣＡ−１２０」、日本化薬（株）製］
（Ｅ−２）：ジペンタエリスリトールのε−カプロラクトン６モル付加物のヘキサアクリレート［商品名「カヤラッドＤＰＣＡ−６０」、日本化薬（株）製］
【００６０】
本発明および比較のための活性エネルギー線硬化性組成物の離型性および耐傷付き性の評価を下記の方法で測定した。
その結果を表１に示す。
【００６１】
＜離型性の評価＞
（１）溝の深さが５０μｍでピッチ幅を２０μｍで平行線を刻んで微細に凹凸処理を施したステンレス製の金型を用意する。
（２）活性エネルギー線硬化性組成物をこの金型の片面に厚さが１００μｍになるようにアプリケーターで塗工した後、厚さ１００μｍのポリエステルフィルム［商品名「コスモシャインＡ４３００」東洋紡績（株）製］を樹脂側に貼り合わせ、ローラーを上から転がして空気を押し出した。ポリエステルフィルム側から紫外線照射装置［型番「ＶＰＳ／Ｉ６００」、フュージョンＵＶシステムズ（株）製］により、紫外線を１０００ｍＪ／ｃｍ２照射して、硬化させた。
（３）金型から離型する際に下記の判定基準で離型性を評価した。
◎：金型に引っ掛かりがなく離型できる
○：金型に引っ掛かりはあるものの離型できる
×：離型できない
【００６２】
＜耐傷付き性の評価＞
（１）アセトンを染み込ませた布で表面の汚れをふき取ったガラス板を用意する。
（２）活性エネルギー線硬化性組成物をこの金型の片面に厚さが１００μｍになるようにアプリケーターで塗工した後、厚さ１００μｍのポリエステルフィルム［商品名「コスモシャインＡ４３００」東洋紡績（株）製］を樹脂側に貼り合わせ、ローラーを上から転がして空気を押し出した。ポリエステルフィルム側から紫外線照射装置［型番「ＶＰＳ／Ｉ６００」、フュージョンＵＶシステムズ（株）製］により、紫外線を１０００ｍＪ／ｃｍ２照射して、硬化させ、ガラス板から剥離して硬化膜を得た。
（３）硬化膜の表面を、クロムキャップを装着した鉛筆でＪＩＳ  Ｋ  ５６００−５−４に準拠して引っかき試験を行った。
（４）１０分間放置後に目視で観察し、下記の基準で判定した。
○：引っかき傷が完全に消失している
×：引っかき傷が残っている
【００６３】
表１の結果から、本発明の活性エネルギー線硬化性組成物を硬化させた硬化フィルムは離型性および耐傷付き性に優れることがわかる。
一方、オキシアルキレン基を有する２官能以上の(メタ)アクリレート（Ａ）を含有しない比較例１および比較例２、オキシアルキレン基を有しない４官能以上の（メタ）アクリレート（Ｃ）を含有しない比較例５および比較例６は、耐傷付き性が悪い。
また、２官能（メタ）アクリレート（Ｂ）を含有しない比較例３および比較例４は、離型性が悪い。
【産業上の利用可能性】
【００６４】
本発明の活性エネルギー線硬化性組成物を硬化させて得られる本発明の硬化物は、金型からの離型性、傷の回復性に優れているため、光学部材、電気・電子部材としても有用である。また、本発明の硬化物を用いた光学部品は、プラスチックレンズ（プリズムレンズ、レンチキュラーレンズ、マイクロレンズ、フレネルレンズ、視野角向上レンズ等）、光学補償フィルム、位相差フィルム、プリズム、光ファイバー、フレキシブルプリント配線用ソルダーレジスト、メッキレジスト、多層プリント配線板用層間絶縁膜、感光性光導波路として有用である。